(57)【特許請求の範囲】
【請求項１】
（Ａ）グリシジル基と不飽和二重結合を有する化合物（ａ）と不飽和二重結合を有する化合物（ｂ）（下記不飽和二重結合とカルボキシル基を有する化合物（ｃ）を除く）の共重合体に、不飽和二重結合とカルボキシル基を有する化合物（ｃ）を反応させ、生成した２級の水酸基に多塩基酸無水物（ｄ）を反応させて得られるカルボキシル基含有感光性ポリマー、（Ｂ）希釈剤、（Ｃ）光重合開始剤、（Ｄ）無機粉体、及び（Ｅ）安定剤を含有し、
前記（Ｄ）無機粉体は、前記カルボキシル基含有感光性ポリマー（Ａ）、希釈剤（Ｂ）及び光重合開始剤（Ｃ）の合計量を１００重量部としたときに５０〜２，０００重量部となる割合でガラス粉末を含み、
前記（Ｅ）安定剤は、無機酸、有機酸、無機リン酸及び有機リン酸からなる群から選ばれる少なくとも１種の酸であることを特徴とする焼成物パターン形成用感光性組成物。
【請求項２】
（Ａ）グリシジル基と不飽和二重結合を有する化合物（ａ）と不飽和二重結合を有する化合物（ｂ）の共重合体（下記不飽和二重結合とカルボキシル基を有する化合物（ｃ）を除く）に、不飽和二重結合とカルボキシル基を有する化合物（ｃ）を反応させ、生成した２級の水酸基に多塩基酸無水物（ｄ）を反応させて得られるカルボキシル基含有感光性ポリマー、（Ｂ）希釈剤、（Ｃ）光重合開始剤、（Ｄ）無機粉体、及び（Ｅ）安定剤を含有し、
前記（Ｄ）無機粉体は、カルボキシル基含有感光性ポリマー（Ａ）１００重量部当り２５〜１，０００重量部となる割合で金属粉を含み、
前記（Ｅ）安定剤は、無機酸、有機酸、無機リン酸及び有機リン酸からなる群から選ばれる少なくとも１種の酸であることを特徴とする焼成物パターン形成用感光性組成物。
【請求項３】
（Ａ）グリシジル基と不飽和二重結合を有する化合物（ａ）と不飽和二重結合を有する化合物（ｂ）の共重合体（下記不飽和二重結合とカルボキシル基を有する化合物（ｃ）を除く）に、不飽和二重結合とカルボキシル基を有する化合物（ｃ）を反応させ、生成した２級の水酸基に多塩基酸無水物（ｄ）を反応させて得られるカルボキシル基含有感光性ポリマー、（Ｂ）希釈剤、（Ｃ）光重合開始剤、（Ｄ）無機粉体、及び（Ｅ）安定剤を含有し、
前記（Ｄ）無機粉体は、カルボキシル基含有感光性ポリマー（Ａ）１００重量部当り２５〜１，０００重量部となる割合の金属粉と、金属粉１００重量部に対し１〜３０重量部の割合のガラス粉末とを含み、
前記（Ｅ）安定剤は、無機酸、有機酸、無機リン酸及び有機リン酸からなる群から選ばれる少なくとも１種の酸であることを特徴とする焼成物パターン形成用感光性組成物。
【請求項４】
前記カルボキシル基含有感光性ポリマー（Ａ）を５〜５０重量％含有することを特徴とする請求項１〜３の何れか一項に記載の焼成物パターン形成用感光性組成物。
【請求項５】
前記カルボキシル基含有感光性ポリマー（Ａ）は、重量平均分子量が１，０００〜５０，０００であり、不飽和基を重量平均分子量４００〜４，０００当り１個の割合で含有することを特徴とする請求項１乃至４のいずれか一項に記載の焼成物パターン形成用感光性組成物。
【請求項６】
前記無機粉体（Ｄ）は、さらに黒色顔料を含むことを特徴とする請求項１乃至５のいずれか一項に記載の焼成物パターン形成用感光性組成物。
【請求項７】
請求項１乃至６のいずれか一項に記載の焼成物パターン形成用感光性組成物を用いて成形されてなるフィルム。
【請求項８】
基板上に密着した前記請求項１乃至７のいずれか一項に記載の感光性組成物で形成された皮膜又はフィルムをパターニングした後、焼成して得られる焼成物パターン。
【発明の詳細な説明】
【０００１】
【発明の属する技術分野】
本発明は、プラズマディスプレイパネルの前面基板や背面基板に形成される導体回路パターンや隔壁パターン、さらには誘電体パターン、蛍光体パターン、ブラックマトリックスの形成に特に有利に適用でき、また蛍光表示管及び電子部品用の導電体、抵抗体、誘電体の形成にも適用できるアルカリ水溶液により現像可能な感光性組成物、及びそれを用いて得られる導体パターンやガラス質誘電体パターン、蛍光体パターンなどの焼成物パターンに関する。
【０００２】
【従来の技術】
従来、プラズマディスプレイパネル、蛍光表示管、電子部品などにおける導体パターンや誘電体パターンの形成には、一般に極めて多量の金属粉又はガラス粉末を含有する導電性ペースト又はガラスペーストを用いてスクリーン印刷法によってパターン形成が行われていた。
しかし、近年、電子部品等においてはパターンの高精細化が要求されてきている。従来のスクリーン印刷法によるパターン形成では、熟練を要し、また印刷時における掠れや滲み、スクリーンの伸縮に起因する位置合わせや精度等の問題があり、高精細パターンへの対応が困難になってきている。
【０００３】
これに対し、無機粉体と共に、熱によって解重合し易い共重合系ポリマーを含有する感光性ペーストが高精細対応として用いられるようになってきたが、ベース樹脂に光反応性基が付加されていないものが多く、露光の際の光硬化深度が不充分で、現像後に解像性不良が起こるという問題があり、また基板への密着性や焼成性にも欠けるという難点がある。光硬化深度を向上させ、高精細パターンを形成しようとする場合、反応性希釈剤（光硬化性モノマー）を多く添加する必要があり、そのため、露光の際に反応性希釈剤の不飽和基が未反応のまま残存する割合が多くなり、反応性希釈剤の未反応物が焼成時にゲル化して焼成残渣が発生したり、ゲル化による収縮でパターンのよれや線幅収縮等の問題を招き、ひどい場合には断線を発生することもある。
【０００４】
一方、セラミックス回路基板上に導体パターンを形成するための感光性導電性ペーストとしては、導電性粉末、側鎖にカルボキシル基とエチレン性不飽和基を有するアクリル系共重合体、例えばメタアクリル酸とメチルメタアクリレートとスチレンの共重合体にグリシジルアクリレートを付加反応させたポリマー、光反応性化合物及び光重合開始剤を含有するペースト組成物が、例えば特開平５−６７４０５号や特開平５−２７１５７６号に開示されている。このような感光性導電性ペーストは、基板上に塗布した後、露光・現像により導体回路パターンを形成できるが、６００〜１，０００℃で焼成することが教示されており、プラズマディスプレイパネル作製時の焼成温度である６００℃以下（プラズマディスプレイパネルの基板には一般にソーダガラスが用いられているため、焼成は６００℃以下の温度で行う必要がある。）では焼成残渣が生じ、形成される電極回路の導電性の劣化を生ずるなどの影響があるため、プラズマディスプレイパネル用には不向きである。比較的に低い温度での焼成を可能にするためにこのような組成物に低融点ガラスフリットを同時に配合しようとした場合、共重合樹脂成分のメタアクリル酸に起因する強い酸性度により、得られる組成物の保存安定性が悪く、ゲル化や流動性の低下により塗布作業性が悪く、またアルカリ水溶液による現像性も安定しないという問題を生ずる。
【０００５】
【発明が解決しようとする課題】
本発明は、前記のような従来技術の問題点に鑑みなされたものであり、その基本的な目的は、光硬化性に優れ、極めて多量に無機微粉体を含有しても優れた光硬化深度を示し、また保存安定性に優れると共に、乾燥、露光、現像、焼成の各工程において基板に対する安定した密着性を示し、アルカリ水溶液による現像性、焼成性などにも優れた感光性組成物を提供することにある。
本発明のより具体的な目的は、フォトリソグラフィー技術により作業性、生産性良く高精細な導体回路パターンやガラス質誘電体パターン、蛍光体パターンを形成でき、しかも画像に悪影響を及ぼす焼成残渣を生ずることなく６００℃以下での焼成工程を行うことができるアルカリ水溶液により現像可能な感光性組成物を提供することにある。
本発明の他の目的は、このような感光性組成物から選択的露光、現像、及び焼成の一連の工程により生産性良く製造した高精細な焼成物パターン及びその製造技術を提供することにある。
【０００６】
【課題を解決するための手段】
前記目的を達成するために、本発明の第一の側面によれば、（Ａ）グリシジル基と不飽和二重結合を有する化合物（ａ）と不飽和二重結合を有する化合物（ｂ）の共重合体に、不飽和二重結合とカルボキシル基を有する化合物（ｃ）を反応させ、生成した２級の水酸基に多塩基酸無水物（ｄ）を反応させて得られるカルボキシル基含有感光性ポリマー、（Ｂ）希釈剤、（Ｃ）光重合開始剤、（Ｄ）無機粉体、及び（Ｅ）安定剤を含有することを特徴とする感光性組成物が提供される。
【０００７】
本発明の感光性組成物は、ペースト状形態であってもよく、また予めフィルム状に成膜したドライフィルムの形態であってもよい。
ペースト状形態の場合、前記無機粉体（Ｄ）として主として金属微粒子を用いれば感光性導電性ペースト組成物となり、ガラス粉末のみを用いれば感光性ガラスペースト組成物となる。また、ブラックマトリックス用ペースト組成物の場合、さらに黒色顔料を含有する。
上記無機粉体としては、１０ミクロン以下の粒径の粉末が好適に使用できる。感光性導電性ペーストの場合の金属微粒子としては、金、銀、銅、パラジウム、白金、アルミ、ニッケル等を用いることができる。一方、感光性ガラスペーストの場合には、軟化点が３００〜６００℃の低融点ガラスを好適に使用できる。黒色顔料としては、Ｆｅ、Ｃｏ、Ｃｕ、Ｃｒ、Ｍｎ、Ａｌの１種又は２種類以上を主成分として含む金属酸化物からなる黒色顔料を好適に用いることができる。
【０００８】
さらに本発明の他の側面によれば、前記のような感光性組成物から形成された焼成物パターンが提供される。例えば、前記感光性組成物がペースト状形態の場合、基板上にペースト状感光性組成物を塗布し、乾燥して成膜し、一方、ドライフィルム形態の場合には基板上にラミネートし、その後、選択的露光、現像によりパターニングした後、焼成することにより、高精細な焼成物パターンが得られる。
このようにして形成される焼成物パターンは、前記無機粉体（Ｄ）として金属微粒子を用いた場合には導体パターンとなり、ガラス粉末を用いた場合にはガラス質誘電体パターンとなる。また、無機粉体として蛍光体粉末を用いることにより、蛍光体パターンを形成することもできる。
【０００９】
【発明の実施の形態】
前記したように、従来の感光性ペースト組成物を用いて焼成物パターンを形成した場合、露光の際の光硬化深度が不充分で、現像後に解像性不良が生じたり、また焼成時にパターンのよれや線幅収縮等の問題も発生する。本発明者らは、このような現象について鋭意研究の結果、導体パターンや誘電体パターンなどの形成に用いられる感光性ペースト組成物は、粒径の極めて小さい金属微粒子等の無機粉体を極めて多量に含有しているため、露光の際に光の透過性が悪く、そのため光硬化不充分となり、また光硬化むらも生じ易くなることが大きな要因であることを見出した。このような現象は、皮膜厚さが厚くなる程、また皮膜の深部になる程顕著になる。
また、前記したように、共重合樹脂成分としてメタアクリル酸などの酸性度の強いモノマー成分を用いた場合、金属粉やガラス粉末が共存することにより組成物の保存安定性が悪くなる。
【００１０】
そこで、本発明の感光性組成物においては、無機粉体のバインダーとして、酸性度の強いメタアクリル酸などを主鎖を構成するモノマー成分として含む共重合樹脂は用いず、側鎖にグリシジル基を有するバックボーンポリマーに、不飽和二重結合とカルボキシル基を有する化合物をペンダントとして付加させ、さらにこれに酸性度の比較的弱い多塩基酸無水物を反応させてカルボキシル基を導入した特定の感光性樹脂を用いることを第一の特徴としている。すなわち、本発明で用いるカルボキシル基含有感光性ポリマー（Ａ）は、グリシジル基と不飽和二重結合を有する化合物（ａ）と不飽和二重結合を有する化合物（ｂ）の共重合体のエポキシ基に、充分な光硬化深度が得られる程度にまで光硬化性を向上させる割合で、不飽和二重結合とカルボキシル基を有する化合物（ｃ）のカルボキシル基を反応させ、該化合物（ｃ）の不飽和二重結合を側鎖に導入すると共に、上記付加反応で生成した２級の水酸基に多塩基酸無水物（ｄ）をエステル化反応させ、側鎖にカルボキシル基を導入したことを特徴としている。このようなカルボキシル基含有感光性ポリマー（Ａ）は、光硬化性、焼成性に優れると共に、後述する安定剤の効果を損うことはなく、組成物の保存安定性向上に寄与する。また、側鎖にカルボキシル基を有するため、アルカリ水溶液に対して可溶性である。そのため、本発明の感光性組成物から形成した皮膜は、選択的露光後にアルカリ水溶液により安定した現像が可能となる。
【００１１】
本発明の感光性組成物においては、ガラスペーストを組成する場合には前記無機粉体（Ｄ）として低融点ガラス粉末が用いられるが、導電性ペーストを組成する場合の金属粉など、他の無機粉体を用いる場合にも少量の低融点ガラス粉末を配合することが好ましく、それによって６００℃以下の温度での焼成が可能になり、また焼成物パターンの基板への密着性が向上する。但し、このような金属粉やガラス粉末を配合した組成物においては保存安定性が低下し易く、またゲル化や流動性の低下により塗布作業性が悪くなり易いという問題がある。そこで、本発明の感光性組成物においては、前記カルボキシル基含有感光性ポリマー（Ａ）、希釈剤（Ｂ）、光重合開始剤（Ｃ）、無機粉体（Ｄ）と共に安定剤（Ｅ）を配合することを第二の特徴としている。
その結果、本発明の感光性組成物は、保存安定性の悪さや、ゲル化や流動性の低下により塗布作業性が悪いといった問題もなく、フォトリソグラフィー技術により容易に大面積の基板に高精細のパターンを形成でき、しかも６００℃以下での焼成工程でも充分に使用でき、歩留まりの大幅な向上を実現できる。
【００１２】
以下、本発明の感光性組成物の各成分について詳細に説明する。
本発明で用いるカルボキシル基含有感光性ポリマー（Ａ）は、分子中にグリシジル基と不飽和二重結合を有する化合物（ａ）と不飽和二重結合を有する化合物（ｂ）の共重合体のエポキシ基に、不飽和二重結合とカルボキシル基を有する化合物（ｃ）のカルボキシル基を反応させ、生成した２級の水酸基に多塩基酸無水物（ｄ）を反応させて得られる樹脂である。
このようなカルボキシル基含有感光性ポリマー（Ａ）は、組成物全量の５〜５０重量％の割合で配合することが好ましい。該感光性ポリマーの配合量が上記範囲よりも少な過ぎる場合、形成する皮膜中の上記感光性ポリマーの分布が不均一になり易く、充分な光硬化性及び光硬化深度が得られ難く、選択的露光、現像によるパターニングが困難となる。一方、上記範囲よりも多過ぎると、焼成時のパターンのよれや線幅収縮を生じ易くなるので好ましくない。
【００１３】
上記カルボキシル基含有感光性ポリマー（Ａ）としては、重量平均分子量１，０００〜５０，０００、及び酸価３０〜１５０ｍｇＫＯＨ／ｇ、好ましくは４０〜１２０ｍｇＫＯＨ／ｇを有するものを好適に用いることができる。カルボキシル基含有感光性ポリマー（Ａ）の分子量が１，０００より低い場合、現像時の皮膜の密着性に悪影響を与え、一方、５０，０００よりも高い場合、現像不良を生じ易くなるので好ましくない。また、酸価が３０ｍｇＫＯＨ／ｇより低い場合、アルカリ水溶液に対する溶解性が不充分で現像不良を生じ易くなり、一方、１５０ｍｇＫＯＨ／ｇより高い場合、現像時に皮膜の密着性の劣化や光硬化部（露光部）の溶解が生じ易くなるので好ましくない。
【００１４】
分子中にグリシジル基と不飽和二重結合を含有する化合物（ａ）の具体例としては、グリシジル（メタ）アクリレート、α−メチルグリシジル（メタ）アクリレートや、下記式（１）〜（４）で示される化合物などが挙げられ、これらを単独で又は２種以上を組み合わせて用いることができる。なお、本明細書中で（メタ）アクリレートとは、アクリレートとメタアクリレートを総称する用語である。
【化１】
0003634141.tif 000002
【００１５】
前記不飽和二重結合を有する化合物（ｂ）の具体例としては、スチレン、クロロスチレン、α−メチルスチレン；置換基としてメチル、エチル、プロピル、イソプロピル、ｎ−ブチル、イソブチル、ｔ−ブチル、アミル、２−エチルヘキシル、オクチル、カプリル、ノニル、ドデシル、ヘキサデシル、オクタデシル、シクロヘキシル、イソボルニル、メトキシエチル、ブトキシエチル、２−ヒドロキシエチル、２−ヒドロキシプロピル、３−クロロ−２−ヒドロキシプロピル等を有する（メタ）アクリレート；ポリエチレングリコールのモノ（メタ）アクリレート又はポリプロピレングリコールのモノ（メタ）アクリレート；酢酸ビニル、酪酸ビニル、安息香酸ビニル；アクリルアミド、メタクリルアミド、Ｎ−ヒドロキシメチルアクリルアミド、Ｎ−ヒドロキシメチルメタクリルアミド、Ｎ−メトキシメチルアクリルアミド、Ｎ−エトキシメチルアクリルアミド、Ｎ−ブトキシメチルアクリルアミド、アクリロニトリル、もしくはイソブチレン等が挙げられ、これらを単独で又は２種以上を組み合わせて使用することができる。これらの化合物の中でも、好ましくは、スチレン、α−メチルスチレン、低級アルキル（メタ）アクリレート、イソブチレンが用いられる。
【００１６】
不飽和二重結合とカルボキシル基を有する化合物、即ち不飽和カルボン酸（ｃ）の具体例としては、アクリル酸、メタアクリル酸、クロトン酸、マレイン酸、フマル酸、イタコン酸、ケイ皮酸、α−シアノケイ皮酸、β−スチリルアクリル酸、β−フルフリルアクリル酸等が挙げられ、これらを単独で又は２種以上を組み合わせて使用することができる。
【００１７】
多塩基酸無水物（ｄ）の具体例としては、無水コハク酸、無水マレイン酸、無水アジピン酸、無水フタル酸、テトラヒドロ無水フタル酸、ヘキサヒドロ無水フタル酸、メチルヘキサヒドロ無水フタル酸、無水イタコン酸、メチルエンドメチレンテトラヒドロ無水フタル酸、無水トリメリット酸、一無水ピロメリット酸等が挙げられ、これらを単独で又は２種以上を組み合わせて使用することができる。
【００１８】
前記グリシジル基と不飽和二重結合を有する化合物（ａ）と不飽和二重結合を有する化合物（ｂ）との共重合反応は、例えばアゾビスイソブチロニトリル、有機過酸化物等のラジカル重合触媒の存在下で容易に進行し、常法に従って、例えば約４０〜１３０℃での溶液重合法等によって行うことができ、ランダム共重合体が生成する。
また、得られた共重合体の側鎖のエポキシ基への前記不飽和カルボン酸（ｃ）の付加反応、及び該付加反応によって生成した２級の水酸基への飽和又は不飽和の多塩基酸無水物（ｄ）のエステル化反応は、反応を促進させるために触媒、例えば、トリエチルアミン、ベンジルジメチルアミン、メチルトリエチルアンモニウムクロライド、ベンジルトリメチルアンモニウムブロマイド、ベンジルトリメチルアンモニウムアイオダイド、トリフェニルフォスフィン、トリフェニルスチビン、オクタン酸クロム、オクタン酸ジルコニウム等を使用することが好ましく、該触媒の使用量は、反応原料混合物に対して好ましくは０．１〜１０重量％である。また、反応中の重合を防止するために、重合禁止剤、例えば、ハイドロキノン、メチルハイドロキノン、ハイドロキノンモノメチルエーテル、カテコール、ピロガロール等を使用するのが好ましく、その使用量は反応原料混合物に対して好ましくは０．０１〜１重量％である。上記付加反応及びエステル化反応の反応温度は好ましくは６０〜１００℃である。なお、多塩基酸無水物（ｄ）の反応比率は、前記したように得られるカルボキシル基含有感光性ポリマー（Ａ）の酸価が３０〜１５０ｍｇＫＯＨ／ｇとなるように調整することが好ましい。
【００１９】
前記カルボキシル基含有感光性ポリマー（Ａ）は、不飽和基を重量平均分子量４００〜４，０００当り１個の割合、さらに好ましくは、重量平均分子量５００〜２，０００当り１個の割合で含有するように調整することが望ましい。導入する不飽和基量が上記割合より多くなると、選択的露光による画像形成時にハレーション等の現象が発生し、シャープなパターン形成が困難になると共に、光硬化皮膜の焼成性が低下し、焼成残渣の発生が起こり易くなる。さらに、不飽和基が多いことにより、露光の際のラジカル重合時の硬化収縮やラジカル重合後に塗膜が堅くなりすぎることにより脆くなり、基板との密着不良が発生し易くなる。一方、不飽和基量が上記割合より少なすぎると、パターン形成時の露光量がより多く必要になったり、現像、水洗の工程においてパターンのかけが生じたりして、シャープなパターン形成が困難になり易い。
【００２０】
本発明の感光性組成物に配合する希釈剤（Ｂ）としては、有機溶剤及び／又は不飽和基含有の反応性希釈剤を用いることができる。
有機溶剤の代表的な例としては、トルエン、キシレン、テトラメチルベンゼンや、エクソン化学（株）製ソルベッソ＃１００、ソルベッソ＃１５０、ソルベッソ＃２００、エクソンアロマティックナフサＮｏ．２、シェル（株）製ＬＡＷＳ、ＨＡＷＳ、ＶＬＡＷＳ、シェルゾールＤ４０、Ｄ７０、Ｄ１００、７０、７１、７２、Ａ、ＡＢ、Ｒ、ＤＯＳＢ、ＤＯＳＢ−８等の芳香族系溶剤；エクソン化学（株）製エクソンナフサＮｏ．５、Ｎｏ．６、Ｎｏ．７、エクソンオーダーレスソルベント、エクソンラバーソルベント等の脂肪族系溶剤；メタノール、エタノール、プロパノール、イソプロパノール、ブタノール、ヘキサノール、セロソルブ、ブチルセロソルブ、カルビトール、ブチルカルビトール等のアルコール系溶剤；酢酸エチル、酢酸ブチル、セロソルブアセテート、カルビトールアセテート、乳酸メチル、乳酸エチル、乳酸ブチル等のエステル系溶剤を挙げることができる。これらの有機溶剤は単独で又は２種以上を混合して用いることができるが、水酸基を含有しない溶剤の方が、より保存安定性の良い組成物が得られるため好ましい。
【００２１】
不飽和基含有の反応性希釈剤の代表的な例としては、２−ヒドロキシエチル（メタ）アクリレート、２−ヒドロキシプロピル（メタ）アクリレート等のヒドロキシアルキル（メタ）アクリレート類；エチレングリコール、メトキシテトラエチレングリコール、ポリエチレングリコール等のグリコールのモノ又はジ（メタ）アクリレート類；Ｎ，Ｎ−ジメチル（メタ）アクリルアミド，Ｎ−メチロール（メタ）アクリルアミド等の（メタ）アクリルアミド類；Ｎ，Ｎ−ジメチルアミノエチル（メタ）アクリレート等のアミノアルキル（メタ）アクリレート類；ヘキサンジオール、トリメチロールプロパン、ペンタエリスリトール、ジトリメチロールプロパン、ジペンタエリスリトール、トリスヒドロキシエチルイソシアヌレート等の多価アルコール又はこれらのエチレンオキサイドあるいはプロピレンオキサイド付加物の多価（メタ）アクリレート類；フェノキシエチル（メタ）アクリレート、ビスフェノールＡのポリエトキシジ（メタ）アクリレート等のフェノール類のエチレンオキサイドあるいはプロピレンオキシド付加物の（メタ）アクリレート類；グリセリンジグリシジルエーテル、トリメチロールプロパントリグリシジルエーテル、トリグリシジルイソシアヌレートなどのグリシジルエーテルの（メタ）アクリレート類；及びメラミン（メタ）アクリレート等を挙げることができる。さらに、水酸基含有（メタ）アクリレートと多価カルボン酸化合物の無水物との反応物が挙げられる。これらの不飽和基含有の反応性希釈剤は、単独で又は２種以上を混合して用いることができ、希釈剤として作用するだけでなく、組成物の光硬化性の促進及び現像性向上にも寄与する。
【００２２】
上記有機溶剤と不飽和基含有の反応性希釈剤は単独で又は２種以上の混合物として用いられる。これらの希釈剤（Ｂ）の配合割合は、組成物の塗布方法に応じて適宜の量で配合することができるが、一般には前記カルボキシル基含有感光性ポリマー（Ａ）１００重量部当り１〜２００重量部、好ましくは２０〜１００重量部が適当である。
【００２３】
前記光重合開始剤（Ｃ）の具体例としては、ベンゾイン、ベンゾインメチルエーテル、ベンゾインエチルエーテル、ベンゾインイソプロピルエーテル等のベンゾインとベンゾインアルキルエーテル類；アセトフェノン、２，２−ジメトキシー２−フェニルアセトフェノン、２，２−ジエトキシー２−フェニルアセトフェノン、１，１−ジクロロアセトフェノン等のアセトフェノン類；２−メチル−１−［４−（メチルチオ）フェニル］−２−モルフォリノプロパン−１−オン、２−ベンジル−２−ジメチルアミノ−１−（４−モルフォリノフェニル）−ブタノン−１等のアミノアセトフェノン類；２−メチルアントラキノン、２−エチルアントラキノン、２−ｔ−ブチルアントラキノン、１−クロロアントラキノン等のアントラキノン類；２，４−ジメチルチオキサントン、２，４−ジエチルチオキサントン、２−クロロチオキサントン、２，４−ジイソプロピルチオキサントン等のチオキサントン類；アセトフェノンジメチルケタール、ベンジルジメチルケタール等のケタール類；ベンゾフェノン等のベンゾフェノン類；又はキサントン類などが挙げられ、これら公知慣用の光重合開始剤を単独で又は２種類以上を組み合わせて用いることができる。これらの光重合開始剤（Ｃ）の配合割合は、カルボキシル基含有感光性ポリマー（Ａ）１００重量部当り１〜２０重量部が好ましい。
【００２４】
また、上記のような光重合開始剤（Ｃ）は、Ｎ，Ｎ−ジメチルアミノ安息香酸エチルエステル、Ｎ，Ｎ−ジメチルアミノ安息香酸イソアミルエステル、ペンチル−４−ジメチルアミノベンゾエート、トリエチルアミン、トリエタノールアミン等の三級アミン類のような光増感剤の１種あるいは２種以上と組み合わせて用いることができる。
さらに、より深い光硬化深度を要求される場合、必要に応じて、可視領域でラジカル重合を開始するチバ・スペシャリティー・ケミカルズ社製ＣＧＩ７８４等のチタノセン系光重合開始剤、ロイコ染料等を硬化助剤として組み合わせて用いることができる。
【００２５】
本発明の感光性組成物を導電性ペーストとして処方する場合に用いる無機粉体（Ｄ）の具体例としては、金属微粒子（Ｄ−１）又は金属微粒子とガラス微粒子（Ｄ−２）の混合物が挙げられる。
金属微粒子（Ｄ−１）としては金、銀、銅、パラジウム、白金、アルミ、ニッケル等やこれらの合金を用いることができる。上記金属粉は、単独で又は２種類以上を組み合わせて用いることができ、平均粒径としては解像度の点から１０ミクロン以下の粒径が好適である。また、これらの金属粉は、球状、ブロック状、フレーク状、デンドライト状の物を単独で又は２種類以上を組み合わせて用いることができる。
【００２６】
金属粉の配合量は、前記カルボキシル基含有感光性ポリマー（Ａ）１００重量部当り２５〜１，０００重量部となる割合が適当である。金属粉の配合量が２５重量部未満の場合、導体回路の線幅収縮や断線を生じ易くなり、一方、１，０００重量部を超えて多量に配合すると、光の透過を損ない、組成物の充分な光硬化性が得られ難くなる。
さらに焼成後の皮膜の強度、基板への密着性向上のために、後述するようなガラス粉末（Ｄ−２）を金属粉１００重量部に対し１〜３０重量部の範囲で添加することができる。
【００２７】
本発明の感光性組成物をガラスペーストとして処方する場合に用いるガラス粉末（Ｄ−２）としては、軟化点が３００〜６００℃の低融点ガラスが用いられ、酸化鉛、酸化ビスマス、又は酸化亜鉛を主成分とする１０ミクロン以下の平均粒径のものが好適に使用できる。
ガラス粉末の配合量も、前記カルボキシル基含有感光性ポリマー（Ａ）、希釈剤（Ｂ）及び光重合開始剤（Ｃ）の合計量を１００重量部としたときに５０〜２，０００重量部となる割合が適当である。
【００２８】
酸化鉛を主成分とするガラス粉末の好ましい例としては、酸化物基準の重量％で、ＰｂＯが４８〜８２％、Ｂ２  ０３  が０．５〜２２％、ＳｉＯ２  が３〜３２％、Ａｌ２  Ｏ３  が０〜１２％、ＢａＯが０〜１０％、ＺｎＯが０〜１５％、ＴｉＯ２  が０〜２．５％、Ｂｉ２  Ｏ３  が０〜２５％の組成を有し、軟化点が４２０〜５９０℃である非結晶性フリットが挙げられる。
【００２９】
酸化ビスマスを主成分とするガラス粉末の好ましい例としては、酸化物基準の重量％で、Ｂｉ２  Ｏ３  が３５〜８８％、Ｂ２  ０３  が５〜３０％、ＳｉＯ２  が０〜２０％、Ａｌ２  Ｏ３  が０〜５％、ＢａＯが１〜２５％、ＺｎＯが１〜２０％の組成を有し、軟化点が４２０〜５９０℃である非結晶性フリットが挙げられる。
【００３０】
酸化亜鉛を主成分とするガラス粉末の好ましい例としては、酸化物基準の重量％で、ＺｎＯが２５〜６０％、Ｋ２  Ｏが２〜１５％、Ｂ２  ０３  が２５〜４５％、ＳｉＯ２  が１〜７％、Ａｌ２  Ｏ３  が０〜１０％、ＢａＯが０〜２０％、ＭｇＯが０〜１０％の組成を有し、軟化点が４２０〜５９０℃である非結晶性フリットが挙げられる。
【００３１】
ペーストの色調を黒にする場合、Ｆｅ、Ｃｏ、Ｃｕ、Ｃｒ、Ｍｎ、Ａｌの１種又は２種類以上を主成分として含む金属酸化物からなる黒色顔料を添加することができる。
【００３２】
本発明の感光性組成物を蛍光体ペーストに処方する場合に用いる無機粉体（Ｄ−３）としては、用途に応じて種々の蛍光体粉末を用いることができ、例えば酸化カルシウム、酸化ストロンチウム、酸化バリウム、アルミナ、酸化セリウム等の短周期率表におけるＩＩａ族、  ＩＩＩａ族、及び  ＩＩＩｂ族に属する元素の金属酸化物の少なくとも一種に、賦活剤又は共賦活剤としてのＳｃ，Ｙ，Ｌａ，Ｃｅ，Ｐｒ，Ｎｄ，Ｓｍ，Ｅｕ，Ｇｄ，Ｔｂ，Ｄｙ，Ｈｏ，Ｅｒ，Ｔｍ，Ｙｂ及びＬｕから選ばれた少なくとも一種の希土類元素を混合し、焼結させた一種のセラミックス構造を有する長残光性蛍光物質や、代表的燐光体である亜鉛又はアルカリ土類の硫化物等の蛍光物質を用いることができる。プラズマディスプレイパネルの蛍光層には、一般に、（Ｙ，Ｇｄ）ＢＯ３  ：Ｅｕ（ユーロピウムを発光センタとしたイットリウム、ガドリニウムのホウ酸塩、赤色発光）、Ｚｎ２  ＳｉＯ４  ：Ｍｎ（マンガンを発光センタとしたケイ酸亜鉛、緑色発光）、ＢａＯ・６Ａｌ２  Ｏ３  ：Ｍｎ（緑色発光）、ＢａＭｇＡｌ１４Ｏ２３：Ｅｕ（ユーロピウムを発光センタとしたバリウムマグネシウムアルミネート、青色発光）、ＢａＭｇＡｌ１０Ｏ１７：Ｅｕ（青色発光）などが用いられている。これら蛍光体粉末の平均粒径は１０ミクロン以下、好ましくは５ミクロン以下が望ましく、またその配合割合は前記金属粉の場合と同様である。
【００３３】
また、本発明で用いる無機粉体は、１０ミクロン以下の粒径のものが好適に使用されるため、２次凝集防止、分散性の向上を目的として、無機粉体の性質を損わない範囲で有機酸、無機酸、シランカップリング剤、チタネート系カップリング剤、アルミニウム系カップリング剤等で予め表面処理したものを用いたり、感光性組成物をペースト化する時点で上記処理剤を添加することが好ましい。無機粉体の処理方法としては、上記のような表面処理剤を有機溶剤や水などに溶解させた後、無機粉体を添加攪拌し、溶媒を留去した後、約５０〜２００℃で２時間以上加熱処理を施すことが望ましい。
【００３４】
本発明に係る感光性組成物では、組成物の保存安定性向上のため、金属あるいは酸化物粉末との錯体化あるいは塩形成などの効果のある化合物を、安定剤（Ｅ）として添加する。
安定剤（Ｅ）としては、無機酸、有機酸、リン酸化合物（無機リン酸、有機リン酸）などの酸を好適に用いることができる。このような安定剤は、無機粉体（Ｄ）１００重量部当り０．１〜５重量部添加することが好ましい。
【００３５】
無機酸としては、硝酸、硫酸、塩酸、ホウ酸等が挙げられる。
また、有機酸としては、ギ酸、酢酸、アセト酢酸、クエン酸、イソクエン酸、アニス酸、プロピオン酸、酪酸、イソ酪酸、吉草酸、イソ吉草酸、アゼライン酸、チリック酸、パレリック酸、カプロン酸、イソカプロン酸、エナント酸、カプリル酸、ペラルゴン酸、ウンデカン酸、ラウリル酸、トリデカン酸、ミリスチン酸、パルミチン酸、ステアリン酸、アラキン酸、ベヘン酸、ベヘニン酸、シュウ酸、マロン酸、エチルマロン酸、コハク酸、グルタル酸、アジピン酸、ピメリン酸、ピルビン酸、ピペロニル酸、ピロメリット酸、スベリン酸、アゼライン酸、セバシン酸、マレイン酸、フマル酸、フタル酸、イソフタル酸、テレフタル酸、酒石酸、レブリン酸、乳酸、安息香酸、イソプロピル安息香酸、サリチル酸、イソカプロン酸、クロトン酸、イソクロトン酸、アクリル酸、メタクリル酸、チグリン酸、エチルアクリル酸、エチリデンプロピオン酸、ジメチルアクリル酸、シトロネル酸、ウンデセン酸、ウンデカン酸、オレイン酸、エライジン酸、エルカ酸、ブラシジン酸、フェニル酢酸、ケイ皮酸、メチルケイ皮酸、ナフトエ酸、アビエチン酸、アセチレンジカルボン酸、アトロラクチン酸、イタコン酸、クロトン酸、ソルビン酸、バニリン酸、パルミチン酸、ヒドロキシケイ皮酸、ヒドロキシナフトエ酸、ヒドロキシ酪酸、ビフェニルジカルボン酸、フェニルケイ皮酸、フェニル酢酸、フェニルプロピオル酸、フェノキシ酢酸、プロピオル酸、ヘキサン酸、ヘプタン酸、ベラトルム酸、ペラルゴン酸、ベンジル酸、エナント酸、エライジン酸、エルカ酸、オキサロコハク酸、オキサロ酢酸、オクタン酸、カプリル酸、没食子酸、マンデル酸、ミリスチン酸、メサコン酸、メチルマロン酸、メリト酸、ラウリン酸、リシノール酸、リノール酸、リンゴ酸、等が挙げられる。
【００３６】
無機リン酸としては、リン酸、亜リン酸、次亜リン酸、オルトリン酸、二リン酸、トリポリリン酸、ホスホン酸、等が挙げられる。
また、有機リン酸としては、リン酸メチル、リン酸エチル、リン酸プロピル、リン酸ブチル、リン酸フェニル、リン酸ジメチル、リン酸ジエチル、リン酸ジブチル、リン酸ジプロピル、リン酸ジフェニル、リン酸イソプロピル、リン酸ジイソプロピル、リン酸ｎブチル、亜リン酸メチル、亜リン酸エチル、亜リン酸プロピル、亜リン酸ブチル、亜リン酸フェニル、亜リン酸ジメチル、亜リン酸ジエチル、亜リン酸ジブチル、亜リン酸ジプロピル、亜リン酸ジフェニル、亜リン酸イソプロピル、亜リン酸ジイソプロピル、亜リン酸ｎブチルー２−エチルヘキシルヒドロキシエチリレンジホスホン酸、アデノシン三リン酸、アデノシンリン酸、モノ（２−メタクリロイルオキシエチル）アシッドホスフェート、モノ（２−アクリロイルオキシエチル）アシッドホスフェート、ジ（２−メタクリロイルオキシエチル）アシッドホスフェート、ジ（２−アクリロイルオキシエチル）アシッドホスフェート、エチルジエチルホスホノアセテート、エチルアシッドホスフェート、ブチルアシッドホスフェート、ブチルピロホスフェート、ブトキシエチルアシッドホスフェート、２−エチルヘキシルアシッドホスフェート、オレイルアシッドホスフェート、テトラコシルアシッドホスフェート、ジエチレングリコールアシッドホスフェート、（２−ヒドロキシエチル）メタクリレートアシッドホスフェート等が挙げられる。
【００３７】
その他の酸として、ベンゼンスルホン酸、トルエンスルホン酸、ナフタリンスルホン酸、エタンスルホン酸、ナフトールスルホン酸、タウリン、メタニル酸、スルファニル酸、ナフチルアミンスルホン酸、スルホ安息香酸、スルファミン酸等のスルホン酸系の酸も用いることができる。
以上に列挙したような安定剤は、単独で又は２種以上を組み合わせて用いることができる。
【００３８】
本発明の感光性組成物は、その所望の特性を損わない範囲で、さらに必要に応じて、各種顔料、特に耐熱性無機顔料、シリコーン系、アクリル系等の消泡・レベリング剤等の他の添加剤を配合することもできる。さらにまた、必要に応じて、導電性金属粉の酸化を防止するための公知慣用の酸化防止剤や、保存時の熱的安定性を向上させるための熱重合禁止剤、焼成時における基板との結合成分としての金属酸化物、ケイ素酸化物、ホウ素酸化物などの微粒子を添加することもできる。
【００３９】
本発明の感光性樹脂組は、前述のように導電性ペースト、ガラスペースト、蛍光体ペーストなどとして用いることができ、これらはフィルム化して使用もできるが、ペーストをそのまま使用する場合は、スクリーン印刷法、カーテンコート法、ロールコート法、バーコート法、ブレードコート法等の適宜の方法により、ガラス板、セラミックス板等の各種基板に塗布する。塗布後、熱風循環式乾燥炉、遠赤外線乾燥炉等で例えば約６０〜１２０℃で５〜４０分間程度乾燥させてタックフリーの塗膜を得る。その後、選択的露光、現像、焼成を行って所定の導体パターン、ガラス質誘電体パターン、蛍光体パターンを形成する。
【００４０】
露光工程としては、所定の露光パターンを有するネガマスクを用いた接触露光及び非接触露光が可能であるが、解像度の点からは接触露光が好ましい。露光光源としては、ハロゲンランプ、高圧水銀灯、レーザー光、メタルハライドランプ、ブラックランプ、無電極ランプなどが使用される。露光量としては５０〜１０００ｍＪ／ｃｍ２  が好ましい。
【００４１】
現像工程としてはスプレー法、浸漬法等が用いられる。現像液としては、水酸化ナトリウム、水酸化カリウム、炭酸ナトリウム、炭酸カリウム、珪酸ナトリウムなどの金属アルカリ水溶液や、モノエタノールアミン、ジエタノールアミン、トリエタノールアミンなどのアミン水溶液、特に約１．５重量％以下の濃度の希アルカリ水溶液が好適に用いられるが、組成物中のカルボキシル基含有感光性ポリマーのカルボキシル基がケン化され、未硬化部（未露光部）が除去されればよく、上記のような現像液に限定されるものではない。また、現像後に不要な現像液の除去のため、水洗や酸中和を行うことが好ましい。
【００４２】
焼成工程においては、現像後の基板を空気中又は窒素雰囲気下で約３８０〜６００℃の加熱処理を行い、導体パターン、ガラス質誘電体パターン、蛍光体パターンなど所望のパターンを形成する。またこの時、焼成工程の前段階として、約３００〜５００℃に加熱してその温度で所定時間保持し、有機物を除去する工程を入れることが好ましい。
【００４３】
【実施例】
以下に実施例及び比較例を示して本発明について具体的に説明するが、本発明が下記実施例に限定されるものでないことはもとよりである。なお、「部」及び「％」とあるのは、特に断りがない限り全て重量基準である。
【００４４】
合成例１
温度計、撹拌機、滴下ロート、及び還流冷却器を備えた三つ口フラスコに、メチルメタアクリレートを２００ｇ、グリシジルメタアクリレートを１４２ｇ、ジエチレングリコールモノエチルエーテルアセテートを３００ｇ仕込み、触媒としてアゾビスイソブチロニトリルを加え、撹拌しながら８０℃で１０時間反応させた。その後、メタアクリル酸８８ｇ、トリフェニルホスフィン０．５ｇ、重合禁止剤としてハイドロキノン０．２ｇを計り取り、滴下ロートで上記反応溶液に滴下し、８０℃で８時間反応させ、さらにテトラヒドロ無水フタル酸１４０ｇを添加し、８０℃で５時間反応させ、カルボキシル基含有感光性ポリマー（Ａ−１）を得た。このとき得られた樹脂の酸価は９０ｍｇＫＯＨ／ｇであった。
【００４５】
合成例２
温度計、撹拌機、滴下ロート、及び還流冷却器を備えた三つ口フラスコに、ｔ−ブチルメタアクリレートを２８４ｇ、グリシジルメタアクリレートを１４２ｇ、ジエチレングリコールモノエチルエーテルアセテートを３００ｇ仕込み、触媒としてアゾビスイソブチロニトリルを加え、撹拌しながら８０℃で１０時間反応させた。その後、メタアクリル酸８８ｇ、トリフェニルホスフィン０．５ｇ、重合禁止剤としてハイドロキノン０．２ｇを計り取り、滴下ロートで上記反応溶液に滴下し、８０℃で８時間反応させ、さらに無水コハク酸９０ｇを添加し、８０℃で５時間反応させ、カルボキシル基含有感光性ポリマー（Ａ−２）を得た。このとき得られた樹脂の酸価は９５ｍｇＫＯＨ／ｇであった。
【００４６】
比較合成例１
温度計、撹拌機、滴下ロート、及び還流冷却器を備えた三つ口フラスコに、メチルメタアクリレートを２００ｇ、メタアクリル酸を１７２ｇ、ジエチレングリコールモノエチルエーテルアセテートを３００ｇ仕込み、触媒としてアゾビスイソブチロニトリルを加え、撹拌しながら８０℃で１０時間反応させた。その後、グリシジルメタアクリレート１４２ｇ、トリフェニルホスフィン０．５ｇ、重合禁止剤としてハイドロキノン０．２ｇを計り取り、滴下ロートで上記反応溶液に滴下し、８０℃で８時間反応させ、カルボキシル基含有感光性ポリマー（Ａ′）を得た。このとき得られた樹脂の酸価は１１０ｍｇＫＯＨ／ｇであった。
【００４７】
実施例１〜４及び比較例１、２
前記合成例にて得られた各樹脂を用い、他の成分と共に下記表１に示す組成比にて配合し、攪拌機により攪拌後、３本ロールミルにより練肉してペースト化を行い、感光性組成物を調製した。
【００４８】
実施例５〜８及び比較例３、４
前記合成例にて得られた各樹脂を用い、安定剤の種類及び配合量を変えた以外同様な他の成分と共に下記表２に示す組成比にて配合し、攪拌機により攪拌後、３本ロールミルにより練肉してペースト化を行い、感光性組成物を調製した。
【００４９】
特性試験：
前記のようにペースト化した感光性組成物を、２００メッシュのステンレススクリーンを用いてガラス基板上に４０ミクロンの厚みで塗布し、８０℃の熱風乾燥炉で２０分間乾燥させた後、ライン／スペースパターンがＬ／Ｓ＝３０／１５０（ミクロン）のネガフィルムを密着させ、オーク（株）製６８０ＧＷ露光機により紫外線を照射後、３０℃の１％Ｎａ２  ＣＯ３  水溶液により水圧１．５ｋｇｆ／ｃｍ２  で１分間現像し、水洗、乾燥した。その後、焼成炉にて４５０℃で３０分焼成し、さらに５５０℃まで昇温し、その温度で３０分間焼成して評価基板を作成し、以下の項目について評価した。
【００５０】
保存安定性：
保存安定性は、作成したペーストを２０℃で保管し、６日間、１月間、２月間又は３月間経過した後の増粘率で評価した。
○：増粘率１５％未満
△：増粘率１５％〜３０％
×：増粘率３０％以上
【００５１】
解像性：
紫外線照射はライン幅３０μｍ、スペース１５０μｍのネガフィルムを使用し、２００ｍＪ／ｃｍ２  で実施した。
解像性の評価は、光学顕微鏡にて、ライン幅の再現性、形状、断線等を観察し、下記基準で行った。
○：全てにおいて良好である。
△：ライン幅再現性において±１０μｍ以上の差が出ており、形状が不規則であるが断線はない。
×：ライン幅再現性において±１５μｍ以上の差が出ており、形状が不規則であり、断線が見られる。
【００５２】
焼成ライン形状：
焼成ライン形状は、５℃／分の昇温速度で４００℃まで昇温し、４００℃で３０分間ホールドし、有機分を焼成した後、再度５℃／分で昇温し、５５０℃で３０分間焼成を実施したものについて光学顕微鏡で観察した。
良好：焼成前の形状を保っている。
不良：焼成前の形状を保たず、ラインに断線、よれ等が発生している。
【００５３】
比抵抗：
比抵抗値は、０．４ｃｍ×１０ｃｍのパターンにて抵抗値、膜厚を測定して算出した。
前記各種特性についての評価結果を下記表１及び表２に併せて示す。
【表１】
0003634141.tif 000003
【００５４】
【表２】
0003634141.tif 000004
【００５５】
【発明の効果】
以上のように、本発明のアルカリ現像型の感光性組成物は、保存安定性に優れると共に、光硬化性、基板に対する密着性や焼成性に優れ、露光の際の光硬化深度が大きいため、焼成後のパターンのよれや線幅収縮等の問題のない高精細な焼成物パターンを安定して形成することができる。また、光硬化性や解像度に優れるため、比較的に厚膜であっても高精細なパターン形成が可能であり、また同一の膜厚では同じライン／スペースパターンを形成可能な最少露光量が少なくて済み、省エネルギーの観点からも有利である。
また、フォトリソグラフィー技術により容易に大面積の基板に高精細の導体パターン、ガラス質誘導体パターン、蛍光体パターンなどの焼成物パターンを作業性良く形成でき、しかも６００℃以下での焼成工程でも充分に採用でき、歩留りの大幅な向上を実現できる。